(57)【特許請求の範囲】
【請求項１】
ジルコニウム、セリウム、ハフニウム、ランタン、イットリウムから選ばれる１種以上を含有する含水酸化鉄粒子と、エチレンビニルアルコール共重合樹脂又はポリビニルアセタール樹脂の一種以上から選ばれる有機高分子樹脂との複合造粒物からなる吸着剤であって、該吸着剤の平均粒径が０．３〜３．０ｍｍであって、細孔容積が０．１〜０．５ｃｍ３／ｇであって、圧縮強度が３〜２０Ｎであり、前記含水酸化鉄粒子の平均一次粒子径が０．０１〜０．５μｍであってジルコニウム、セリウム、ハフニウム、ランタンおよびイットリウムの含有量の総計が３．０〜３０ｗｔ％であり、吸着剤中の前記有機高分子樹脂の含有量が３．０〜１０ｗｔ％であることを特徴とする水中の有害イオンを吸着する吸着剤。
【請求項２】
吸着剤のＢＥＴ比表面積が３０〜２００ｍ２／ｇであることを特徴とする請求項１記載の吸着剤。
【請求項３】
含水酸化鉄粒子がα−ＦｅＯ（ＯＨ）及び／又はγ−ＦｅＯ（ＯＨ）であることを特徴とする請求項１又は２記載の吸着剤。
【請求項４】
エチレンビニルアルコール共重合樹脂のエチレン組成が２５〜３５ｍｏｌ％であることを特徴とする請求項１乃至３のいずれかに記載の吸着剤。
【請求項５】
ポリビニルアセタール樹脂のビニルアルコール組成が１２〜２５ｗｔ％、平均重合度が６００〜１０００であることを特徴とする請求項１乃至３のいずれかに記載の吸着剤。
【請求項６】
有害イオンが、フッ素、リン、ヒ素、セレンから選ばれる１種以上のイオンであることを特徴とする請求項１乃至５のいずれかに記載の吸着剤。
【請求項７】
吸着剤のフッ素吸着容量が１０〜３０ｍｇ／ｇである請求項６に記載の吸着剤。
【発明の詳細な説明】
【技術分野】
【０００１】
本発明は、排水、地下水などの水溶液中の有害なイオンを吸着する環境浄化用の吸着剤である。具体的には、フッ素、リン、ヒ素、セレンなどを含む有害なイオンを吸着するものである。
【背景技術】
【０００２】
近年、環境汚染、富栄養化の問題から、飲料水、工業用水、工業廃水、下水道処理水、環境水中のリン、ヒ素、フッ素イオン等の環境基準が強化され、それらを除去する技術が求められている。
【０００３】
フッ素は、金属精錬、ガラス、電子材料工業等からの排水に多く含まれることが多い。フッ素の人体への影響が懸念されており、過剰に摂取すると、斑状歯、骨硬化症、甲状腺障害等の慢性フッ素中毒症を引き起こすことが知られている。
【０００４】
リンは富栄養化の原因物質の一つであり、閉鎖水域で規制が強まっている。また、枯渇が危倶されている元素であり、排水中から回収し、再利用する技術が求められている。
【０００５】
ヒ素は、非鉄金属精錬工業の排水や、地熱発電所の熱排水、また特定地域の地下水等に含まれている。ヒ素の毒性については昔から知られているが、生体への蓄積性があり、慢性中毒、体重減少、知覚傷害、肝臓障害、皮膚沈着、皮膚がんなどを発症すると言われている。
【０００６】
これらの有害イオンの除去および回収は、地球環境保護のために、今後も一層強化されると考えられ、そのための経済的、効率的な除去技術が求められている。
【０００７】
しかしながら、水溶液から有害イオンを除去・回収する環境技術が数多く提案されているが、ごく微量存在する有害イオンなどを環境に負荷を与えずに、経済的で満足できる除去性能を有する材料は現在のところ見当たらない。
【０００８】
従来、水溶液中の有害イオン等の除去には、生物学的な方法、物理化学的な方法、凝集法、晶析法などが行われているが、操作の簡便性からは物理化学的な手法の一つである吸着・イオン交換法が有利である。
【０００９】
フッ素イオンを除去する方法としては、被処理液中にカルシウム塩を添加して難溶性のフッ化カルシウムの沈殿を生成する方法があるが、フッ化カルシウムは溶解度が高く、２０ｍｇ／ｌ程度以下の高度処理は技術的に難しいという問題点がある。  
【００１０】
ヒ素イオンを除去する技術として、凝集沈殿法、吸着法、石灰軟化法、生物濃縮法、逆浸透法や電気浸透法などの方法が提案されている。中でも、鉄塩やアルミニウム塩を使用する凝集沈降および清澄ろ過により砒酸を含む沈殿を分離する方法が広く用いられている。しかし、この凝集沈殿法では、多量の鉄塩やアルミニウム塩を多量に添加する必要があり、またヒ素を取り込んだ凝集フロックが沈降沈殿するまでに長時間要するという問題点があった。
【００１１】
また、フッ素イオンの吸着除去する方法としては、強塩基性アニオン交換樹脂を用いる方法やアルミニウム塩型キレート樹脂を用いる方法（特許文献１）、粉末状活性アルミナに吸着させ分離させる方法（特許文献２）がある。さらに、リン、ヒ素、フッ素イオンの吸着剤としては、ジルコニウムを陽イオン交換樹脂に捕捉させたＺｒ担持イオン交換樹脂（特許文献３）、チタン、ジルコニウムおよびズズの含水亜酸鉄塩、水和酸化物と樹脂との混合硬化物（特許文献４〜６）、希土類元素含水酸化物と高分子樹脂からなる成形物（特許文献７〜９）、ジルコニウムと鉄との水和酸化物などの無機イオン吸着体と有機高分子樹脂とからなる多孔性成形体（特許文献１０）などが知られている。
【００１２】
さらに、チタン、ジルコニウム、ハフニウム、セリウムを含有する含水酸化鉄粒子からなる吸着剤（特許文献１１）も開示されている。
【００１３】
【特許文献１】特開昭５７−１０７２８７号公報
【特許文献２】特開２００２−８６１６０号公報
【特許文献３】特開平５−１１５７７７号公報
【特許文献４】特開昭５６−１１８７３４号公報
【特許文献５】特開昭５７−５０５４３号公報
【特許文献６】特開平１０−２９６０７７号公報
【特許文献７】特開２００５−２８３１２号公報
【特許文献８】特開２００５−２８８３６３号公報
【特許文献９】特開２００７−２１４３６号公報
【特許文献１０】特開２００７−１４８２６号公報
【特許文献１１】特開２００６−３０５５５１号公報
【発明の開示】
【発明が解決しようとする課題】
【００１４】
飲料水、排水、地下水中のリン、ヒ素、フッ素、セレンなどの有害イオンを環境基準値以下まで吸着除去できものであり、殊に、低濃度であっても効率よく、環境に大きな負荷を与えずに、経済的に吸着除去できる吸着剤は未だに提供されていない。
【００１５】
即ち、前出特許文献１には、強塩基性アニオン交換樹脂を用いたフッ素イオンの除去方法が記載されているが、共存イオンがある場合にフッ化物イオンに対する選択性が低く、除去効率が著しく低下するという問題がある。
【００１６】
前出特許文献２には、粉末状活性アルミナにフッ素化合物を吸着させ分離する方法が記載されているが、低濃度のフッ素の場合は十分に吸着しないという欠点があり、吸着後も高分子凝集剤を用いてスラッジ化して回収する必要があり、操作が複雑という問題もあった。
【００１７】
前出特許文献３には、Ｚｒ担持イオン交換樹脂からなるフッ素イオン吸着剤が記載されているが、フッ素イオンの低ｐＨ酸性領域での吸着操作に伴い、ジルコニウムが大量に溶出するため、繰り返し使用すると著しく性能が劣化するという問題があった。
【００１８】
前出特許文献４、５には、チタン、ジルコニウムおよびズズの含水亜酸鉄塩、水和酸化物と樹脂との混合硬化物からなるリン酸イオン吸着剤が記載されているが、リン酸イオンの吸着性能も十分でなく、吸着速度も遅かった。また、特許文献６には、チタン、ジルコニウムおよびズズの含水亜酸鉄塩と樹脂との混合硬化物からなるフッ素イオン吸着剤が記載されているが、フッ素イオンの吸着性能も十分でなく、さらにジルコニウムの含水亜酸鉄塩の場合は、低ｐＨ酸性領域での吸着操作に伴い、ジルコニウムが溶出して繰り返し性能が顕著に低下するという問題があった。
【００１９】
前出特許文献７〜９には、希土類元素含水酸化物と高分子樹脂との成形物からなるフッ素、ヒ素吸着剤が記載されているが、微粉末を高分子担体中に固定するため、希土類元素含水酸化物の有効表面積が減少するので、十分な吸着性能が得られないという欠点があった。また、有機溶媒を使うために、造粒コストが高くなるという問題もあった。さらに、特許文献７、９のフッ素吸着剤では、低ｐＨ領域でのフッ素イオンの吸着操作に伴って、ジルコニウム、セリウムが溶出して吸着性能が低下するという問題があった。
【００２０】
前出特許文献１０には、ジルコニウムと鉄との水和酸化物などの無機イオン吸着体と有機高分子樹脂を含んでなる多孔性成形体からなる有害イオン吸着剤について記載されているが、微粉末を高分子担体中に固定するため、無機イオン吸着体の有効表面積が減少するので、十分な吸着性能が得られにくかった。また、低ｐＨ酸性領域での吸着操作に伴い、ジルコニウムやセリウムなどが溶出して繰り返し性能が低下するという問題があった。
【００２１】
前出特許文献１１には、チタン、ジルコニウム、ハフニウム、セリウムを含有する含水酸化鉄粒子からなるリン、フッ素イオン吸着剤について記載されているが、リン、フッ素イオンの吸着性能は高いものの、低ｐＨ領域での吸着操作に伴って、ジルコニウムやセリウムが溶出するという問題があった。
【課題を解決するための手段】
【００２２】
前記技術的課題は、次の通りの本発明によって達成できる。
【００２３】
即ち、本発明は、ジルコニウム、セリウム、ハフニウム、ランタン、イットリウムから選ばれる１種以上を含有する含水酸化鉄粒子と、エチレンビニルアルコール共重合樹脂又はポリビニルアセタール樹脂の一種以上から選ばれる有機高分子樹脂との複合造粒物からなる吸着剤であって、該吸着剤の平均粒径が０．３〜３．０ｍｍであって、細孔容積が０．１〜０．５ｃｍ３／ｇであって、圧縮強度が３〜２０Ｎであり、前記含水酸化鉄粒子の平均一次粒子径が０．０１〜０．５μｍであってジルコニウム、セリウム、ハフニウム、ランタンおよびイットリウムの含有量の総計が３．０〜３０ｗｔ％であり、吸着剤中の前記有機高分子樹脂の含有量が３．０〜１０ｗｔ％であることを特徴とする水中の有害イオンを吸着する吸着剤である（本発明１）。
【００２４】
また、本発明は、吸着剤のＢＥＴ比表面積が３０〜２００ｍ２／ｇであることを特徴とする本発明１記載の吸着剤である（本発明２）。
【００２５】
また、含水酸化鉄粒子がα−ＦｅＯ（ＯＨ）及び／又はγ−ＦｅＯ（ＯＨ）であることを特徴とする本発明１、２記載の吸着剤である（本発明３）。
【００２６】
また、本発明は、エチレンビニルアルコール共重合樹脂のエチレン組成が２５〜３５ｍｏｌ％であることを特徴とする本発明１乃至３のいずれかに記載の吸着剤である（本発明４）。
【００２７】
また、本発明は、ポリビニルアセタール樹脂のビニルアルコール組成が１２〜２５ｗｔ％、平均重合度が６００〜１０００であることを特徴とする本発明１乃至３のいずれかに記載の吸着剤である（本発明５）。
【００２８】
また、本発明は、有害イオンが、フッ素、リン、ヒ素、セレンから選ばれる１種以上のイオンであることを特徴とする本発明１乃至５のいずれかに記載の吸着剤である（本発明６）。
【００２９】
また、本発明は、吸着剤のフッ素吸着容量が１０〜３０ｍｇ／ｇである本発明６に記載の吸着剤である（本発明７）。
【発明の効果】
【００３０】
本発明に係る吸着剤は、広い濃度範囲のフッ素、リン、ヒ素、セレン等からなる有害イオン等を吸着・捕捉できるので、飲料水、排水、地下水における処理剤・有害イオン吸着剤として好適である。
また、本発明に係る吸着剤は、従来のジルコニウム系およびセリウム系吸着剤の欠点であった低ｐＨ領域での有害イオンの吸着に伴うジルコニウムおよびセリウムの溶出性が顕著に抑制されるようになり、カラムや固定層に充填して再生・繰り返し使用する場合には、寿命が延びて経済的である。
【００３１】
さらに、本発明に係る吸着剤は、カラムや固定層に充填して再生・繰り返し使用する場合においても、形状保持性が高く水中で崩壊することがない。
【００３２】
本発明に係る吸着剤は無害な元素または化合物から構成されているので、該吸着剤自体を埋め立て処分した場合も、環境への負荷も小さい。
【発明を実施するための最良の形態】
【００３３】
本発明の構成をより詳しく説明すれば次の通りである。
【００３４】
本発明に係る吸着剤は、含水酸化鉄粒子と樹脂成分とから構成された組成物である。
【００３５】
本発明に係る吸着剤の平均粒径は０．３〜３．０ｍｍである。平均粒径が０．３ｍｍ未満の場合は、カラムなどに充填して使用する際に圧力損失が高くなり、装置の設計が困難となる。３．０ｍｍを超える場合は、有害イオンとの接触効率が悪くなり、吸着剤の使用量の増加や有害イオン処理装置の能力低下に繋がり好ましくない。さらに、低ｐＨ領域で有害イオンを吸着する際に、含水酸化鉄粒子に含有されるジルコニウム、セリウム、ハフニウム、ランタン、イットリウムの元素が溶出しやすくなる。形状は特に制限されるものではないが、球状、円柱状、中空を有する円柱状、粒状などである。好ましい平均粒径は０．３〜２．５ｍｍである。
【００３６】
なお、本発明に係る吸着剤は、造粒の核となるような第３成分を加えて、含水酸化鉄粒子と樹脂成分を核の周囲に複合化して形成することで吸着剤成分の使用量を低減することも可能である。
【００３７】
本発明に係る吸着剤の表面は、含水酸化鉄粒子と樹脂成分により形成されるが、形成された表面が完全に樹脂成分で覆われてしまうと、含水酸化鉄粒子の吸着機能が発現せず、また、樹脂成分が少なすぎると水中で吸着剤としての使用時に造粒品が崩壊して、含水酸化鉄粒子が放出されて回収が困難となる。また、処理後の水質に吸着剤が混入する可能性があり、本発明の目的を達成できない。
【００３８】
本発明に係る吸着剤の細孔容積は０．１〜０．５ｃｍ３／ｇである。細孔容積が０．１ｃｍ３／ｇ未満の場合は、吸着剤内部への有害イオンを含む水溶液の浸透が十分でなく、結果的に有害イオンの吸着容量が小さくなってしまう。０．５ｃｍ３／ｇを超える場合は、有害イオンの吸着容量は高いが、吸着剤の強度が低くなってしまうので、カラムなどに充填して再生・繰り返し使用すると、微粉化して充填層内が目詰まりしてしまう。好ましい細孔容積は０．１２〜０．４５ｃｍ３／ｇである。
【００３９】
本発明に係る吸着剤の圧縮強度は３〜２０Ｎである。圧縮強度が３Ｎ未満の場合は、カラムなどに充填して再生・繰り返し使用すると、微粉化又は崩壊して充填層内が目詰まりしてしまう。圧縮強度が２０Ｎを超える場合は、結果的に樹脂成分が過剰な状態となっているため、含水酸化鉄粒子による有害イオンの吸着を阻害され、吸着容量が極端に低下してしまう。より好ましくは３〜１８Ｎ、さらに好ましくは３〜１５Ｎである。
【００４０】
本発明に係る吸着剤のＢＥＴ比表面積値は３０〜２００ｍ２／ｇが好ましい。ＢＥＴ比表面積値が３０ｍ２／ｇ未満の場合には、有害イオンと吸着剤の接触面積が小さくなるので好ましくない。２００ｍ２／ｇを超える場合には、有害イオンの吸着には問題ないが、結着剤としての樹脂成分が過少な状態となっており、吸着剤の強度が不足して、カラムなどに充填して再生・繰り返し使用すると、微粉化して充填層内が目詰まりしたり、使用中に崩壊してしまったりするので好ましくない。より好ましくは４０〜１８０ｍ２／ｇである。
【００４１】
本発明に係る吸着剤において、エチレンビニルアルコール共重合樹脂又はポリビニルアセタール樹脂の含有量は前記吸着剤に対して３．０〜１０ｗｔ％である。これらの樹脂含有量が３．０ｗｔ％未満の場合は、有害イオンの吸着容量は高いが、樹脂による含水酸化鉄粒子間の結合強度が低くなってしまうので、カラムなどに充填して再生・繰り返し使用すると、微粉化又は崩壊して充填層内が目詰まりしてしまう。１０ｗｔ％を超える場合は、吸着剤の強度は高いが、含水酸化鉄粒子表面を樹脂成分によって完全に覆ってしまうために、含水酸化鉄粒子による有害イオンの吸着を阻害し、吸着容量が極端に低下してしまう。さらに、含水酸化鉄粒子に含有されるジルコニウム、セリウム、ハフニウム、ランタン、イットリウムの元素が、低ｐＨ領域での有害イオン吸着時に溶出しやすくなる。より好ましくは３．５〜１０ｗｔ％、さらに好ましくは４．０〜９．０ｗｔ％である。
【００４２】
本発明に係る吸着剤の炭素含有量は２．０〜９．０ｗｔ％が好ましい。炭素量の大部分は樹脂中の炭素に起因したものであるため、２．０ｗｔ％未満の場合、樹脂による結着力が小さくなり、炭素量が９．０ｗｔ％を超えると含水酸化鉄粒子による吸着機能が低下する。より好ましい炭素含有量は２．４〜９．０ｗｔ％、さらに好ましくは２．５〜８．５ｗｔ％である。
【００４３】
本発明に係る吸着剤のフッ素吸着容量は１０〜３０ｍｇ／ｇが好ましい。フッ素の吸着容量が１０ｍｇ／ｇ未満の場合には、有害イオンの吸着容量が小さいので好ましくない。また、フッ素吸着容量が３０ｍｇ／ｇを超えるためには、ジルコニウム、セリウム、ハフニウム、ランタン、イットリウムなどの元素を多量に添加する必要があるが、これらの元素の原料単価が高いため、多量に使用することで、吸着剤の製造コストも高くなり、経済的でない。好ましくは１５〜３０ｍｇ／ｇである。
【００４４】
次に、本発明に係る吸着剤を構成する含水酸化鉄粒子について述べる。
【００４５】
本発明における含水酸化鉄粒子は、例えば、α−ＦｅＯ（ＯＨ）（ゲータイト）、β−ＦｅＯ（ＯＨ）（アカゲナイト）、γ−ＦｅＯ（ＯＨ）（レッピドクロサイト）等であり、好ましくはα−ＦｅＯ（ＯＨ）（ゲータイト）、γ−ＦｅＯ（ＯＨ）（レッピドクロサイト）であり、より好ましくはα−ＦｅＯ（ＯＨ）（ゲータイト）である。
【００４６】
本発明における含水酸化鉄粒子の炭素含有量は０．１〜１．５ｗｔ％が好ましい。０．１ｗｔ％未満の場合には、有害イオンの吸着が十分とは言い難い。１．５ｗｔ％を超える場合には、量産時の効率（生産性）が悪くなる点と、使用時に若干炭酸ガスが発生するために好ましくはない。含水酸化鉄粒子の炭素含有量はより好ましくは０．１〜１．２ｗｔ％であり、さらにより好ましくは０．２〜１．０ｗｔ％である。
【００４７】
本発明における含水酸化鉄粒子の粒子形状は針状、紡錘状、粒状、板状等特に限定されるものではない。また、吸着剤の色相は概ね黄色から黄褐色である。
【００４８】
本発明における含水酸化鉄粒子の平均一次粒子径（長軸径）は０．０１〜０．５μｍである。平均一次粒子径が０．５μｍを超える場合は、含水酸化鉄粒子の表面積が小さくなり、有害イオンとの接触効率が低下するので好ましくない。０．０１μｍ未満の場合には、有害イオンの吸着には問題ないが、吸着剤としての適切な強度を得るために、有機高分子樹脂の添加量を増やす必要があり、それに伴って有害イオン吸着時に含水酸化鉄粒子に含有されるジルコニウム、セリウム、ハフニウム、ランタン、イットリウムの元素が溶出しやすくなる。好ましくは０．０２〜０．４μｍ、さらに好ましくは０．０３〜０．３μｍである。
【００４９】
本発明における含水酸化鉄粒子のＢＥＴ比表面積値は４０〜３００ｍ２／ｇが好ましく、より好ましくは５０〜３００ｍ２／ｇである、さらに好ましくは８０〜２５０ｍ２／ｇである。ＢＥＴ比表面積値が４０ｍ２／ｇ未満の場合には、有害イオンと含水酸化鉄粒子の接触面積が小さくなるので好ましくない。３００ｍ２／ｇを超える場合には、有害イオンの吸着には問題ないが、工業的に生産するには困難であり、凝集が激しいなど取扱いにおいても困難である。
【００５０】
本発明における含水酸化鉄粒子は、ジルコニウム、セリウム、ハフニウム、ランタン、イットリウムから選ばれる１種以上の元素を含水酸化鉄粒子に対して３．０〜３０ｗｔ％含有する。好ましくは３．０〜２８ｗｔ％、より好ましくは５．０〜２５ｗｔ％である。これらの元素を含水酸化鉄に含有させることによって有害イオンの吸着能が著しく向上する。ジルコニウム、セリウム、ハフニウム、ランタン、イットリウムの含有量が３．０ｗｔ％未満の場合は、これらの元素を含有させた効果が見られない。また、３０ｗｔ％を超える含有量にした場合、含有量を増やした効果が現れず、コスト高に繋がり好ましくない。
【００５１】
次に、本発明における含水酸化鉄粒子の製造法について述べる。
【００５２】
本発明における含水酸化鉄粒子は、鉄原料と少なくとも炭酸アルカリを含むアルカリ原料とを混合し、反応溶液のｐＨを６．０〜１０．０に制御して酸化反応を行って得ることができる。
【００５３】
本発明における含水酸化鉄粒子の鉄原料としては、硫酸第一鉄水溶液、塩化第一鉄水溶液等を使用することができる。
【００５４】
アルカリ原料は、炭酸アルカリ水溶液としては炭酸ナトリウム水溶液、炭酸カリウム水溶液、炭酸アンモニウム水溶液等であり、水酸化アルカリ水溶液として水酸化ナトリウム、水酸化カリウム等を使用することができる。
【００５５】
炭酸アルカリ水溶液、又は炭酸アルカリと水酸化アルカリとの混合水溶液の使用量は、第一鉄塩水溶液中の全Ｆｅに対する当量比として１．３〜３．５、好ましくは１．５〜２．５である。１．３未満の場合には、マグネタイト（フェライト）が混在することがあり、３．５を越えるとコスト高の傾向となり工業的に好ましくない。なお、マグネタイト（フェライト）が混在すると吸着性能が低下して好ましくない。
【００５６】
反応時のｐＨは６．０〜１０．０が好ましい。ｐＨが６．０未満の場合には、含水酸化鉄に含まれる炭素量が０．１ｗｔ％以下となり、有害イオンの吸着能が低下し、吸着剤として好ましくない。ｐＨ１０．０を越える場合は、炭素量は０．１ｗｔ％以上となる場合も有るが、有害イオンの吸着能が低く、含水酸化鉄粒子として好ましくない。
【００５７】
反応温度は、通常、含水酸化鉄粒子が生成する８０℃以下の温度で行えば良い。８０℃を超える場合には、Ｆｅ２＋を含有するマグネタイト粒子が混在して好ましくない。なお、前述のようにマグネタイト（フェライト）が混在すると吸着性能が低下して好ましくない。
【００５８】
酸化反応の前に窒素吹き込みによる脱炭酸反応を伴う熟成を行い、炭素含有量を調整してもよい。
【００５９】
前記含水酸化鉄粒子の生成反応における酸化手段は、酸素含有ガス（例えば空気）を液中に通気することにより行う。
【００６０】
本発明におけるジルコニウムを含有する含水酸化鉄粒子を製造する際は、前記反応において、ジルコニウム原料を添加して混合、熟成すればよい。ジルコニウム原料としては、硫酸ジルコニウムなどの４価のジルコニウム塩である。
【００６１】
本発明におけるハフニウムを含有する含水酸化鉄粒子を製造する際は、前記反応において、ハフニウム原料を添加して混合、熟成すればよい。ハフニウム原料としては、硫酸ハフニウムなどの４価のハフニウム塩である。また、ハフニウムは硫酸ジルコニウムなどのジルコニウム塩に不純物として含まれていることもある。
【００６２】
本発明におけるセリウムを含有する含水酸化鉄粒子を製造する際は、前記反応において、セリウム原料を添加して混合、熟成すればよい。セリウム原料としては、硫酸第二セリウムなどの４価のセリウム塩である。
【００６３】
本発明におけるランタンを含有する含水酸化鉄粒子を製造する際は、前記反応において、ランタン原料を添加して混合、熟成すればよい。ランタン原料としては、硫酸ランタンなどの３価のランタン塩である。
【００６４】
本発明におけるイットリウムを含有する含水酸化鉄粒子を製造する際は、前記反応において、イットリウム原料を添加して混合、熟成すればよい。イットリウム原料としては、硫酸イットリウムなどの３価のイットリウム塩である。
【００６５】
次に、本発明に係る吸着剤を構成する樹脂成分について述べる。
【００６６】
本発明に係る吸着剤の樹脂成分は、エチレンビニルアルコール共重合樹脂又はポリビニルアセタール樹脂を使用することができる。これらの樹脂は、適度の親水性を有しながら、耐水性及び耐薬品性（耐酸性、耐アルカリ性）を兼ね備えたものである。さらに、本発明における含水酸化鉄粒子との相性が優れており、少量の添加量で吸着剤の必要強度が得られ、含水酸化鉄粒子が有する有害イオンの吸着特性を十分に発揮させることができる。その他の樹脂を使用して吸着剤を調製すると、必要強度を得るために樹脂の添加量が増えて有害イオンの吸着性能が顕著に低下したり、ジルコニウム、セリウム、ハフニウム、ランタン、イットリウムの元素が溶解しやすくする。あるいは、有害イオンの吸着性能は問題ないものの耐水性や耐薬品性に劣るものしか得られない。
【００６７】
本発明に係る吸着剤のエチレンビニルアルコール共重合樹脂のエチレン組成は２５〜３５ｍｏｌ％であることが望ましい。エチレン組成が２５ｍｏｌ％未満の場合は耐水性が低下し、３５ｍｏｌ％を超える場合は親水性の低下に伴い必要強度を得るための樹脂添加量が増えてしまう。
【００６８】
本発明に係る吸着剤のポリビニルアセタール樹脂のビニルアルコール組成は１２〜２５ｗｔ％であることが望ましい。ビニルアルコール組成が１２ｗｔ％未満の場合は耐水性が低下し、２５ｗｔ％を超える場合は親水性の低下に伴い必要強度を得るための樹脂添加量が増えてしまう。ポリビニルアセタール樹脂のビニルアルコール組成は１５〜２５ｗｔ％がより好ましい。
【００６９】
本発明に係る吸着剤のポリビニルアセタール樹脂の平均重合度は６００〜１０００であることが望ましい。平均重合度が６００未満の場合は耐水性が悪くなり、１０００を超える場合は、アルコールなどの溶媒で溶解した際の溶液粘度が高くなってしまい、含水酸化鉄粒子との混合・複合化時の均一性が悪くなり、吸着剤の強度が低下する傾向がある。
【００７０】
なお、本発明の効果を損なわない限りにおいて、上記のエチレンビニルアルコール共重合樹脂およびポリビニルアセタール樹脂は、他の共重合成分を有していてもよい。また、これらの樹脂に他の樹脂を配合した混合物であってもよい。さらに、これらの樹脂は一部架橋された構造であってもよい。
【００７１】
次に、本発明に係る吸着剤の製造法について述べる。
【００７２】
含水酸化鉄粒子と樹脂成分との混合・複合化は、含水酸化鉄粒子１００重量部に対して、エチレンビニルアルコール共重合樹脂又はポリビニルアセタール樹脂を含む溶液を樹脂固形分換算で３．０重量部〜１２．０重量部加え、混合、混練及び造粒をワンプロセスで行うか、混合、混練プロセスと、押し出しなどによる造粒を別プロセスで行うことができる。樹脂溶液の溶媒としては、水／アルコール混合液あるいはアルコールが好ましい。樹脂溶液の濃度としては５〜３０ｗｔ％が好ましい。必要に応じて、界面活性剤などの添加剤を加えてもよい。該樹脂含有量が３．３重量部未満の場合は、有害イオンの吸着容量は高いが、樹脂による含水酸化鉄粒子間の結合強度が低くなってしまうので、カラムなどに充填して再生・繰り返し使用すると、微粉化又は崩壊して充填層内が目詰まりしてしまう。１６．５重量部を超える場合は、吸着剤の強度は高いが、含水酸化鉄粒子表面を樹脂成分によって完全に覆ってしまうために、含水酸化鉄粒子による有害イオンの吸着を阻害し、吸着容量が極端に低下してしまう。
【００７３】
混合、混練及び造粒をワンプロセスで行う乾式装置としては、攪拌混合造粒機、流動層造粒機などがある。また、含水酸化鉄粒子と樹脂成分をスラリー化して、湿式の噴霧造粒機や真空凍結造粒機を使用することも可能である。混合及び混練を行う装置としては、リボンミキサー、ニーダ、パグミル、サンドミル、ヘンシシェルミキサーなどの固定容器型、コンクリートミキサーなどの回転容器型、ロールミルなどのロール型混練機を用いることができる。造粒プロセスを行う装置としては、転動造粒機、押出し造粒機、破砕造粒機、ロールプレス圧縮造粒機、タブレッティング圧縮造粒機などが挙げられる。
【００７４】
含水酸化鉄粒子と樹脂成分と混合・複合化した吸着剤は、続いて乾燥処理を行い、吸着剤中の水又は／及びアルコール溶媒を十分に取り除く。乾燥温度は４０〜１２０℃、好ましくは６０〜１００℃、さらに好ましくは６０〜９０℃である。４０℃未満の場合は、乾燥に長時間要するので効率的でない。１２０℃を超える場合は、吸着剤の吸着性能が低下してしまうので好ましくない。
なお、本発明に係る吸着剤は、造粒の核となるような第３成分を加えて、含水酸化鉄粒子と樹脂成分を核の周囲に複合化して形成することでこれらの使用量を低減することも可能である。第３成分としては０．１〜２ｍｍ程度の所望のサイズのセラミックビーズや樹脂製のビーズまたは円柱などのその他の形状のものを用いることができる。その複合化の方法は、含水酸化鉄粒子と樹脂成分の総量が１００重量部に対して、第３成分を５０〜２０００重量部添加し、攪拌混合造粒機などの装置を用いて高速混合、分散及び造粒をワンプロセスで行うとよい。
【００７５】
次に、本発明に係る吸着剤を用いた水中の有害イオン（フッ素、リン、ヒ素、セレンの１種以上を含有するイオン）の処理方法について述べる。
【００７６】
本発明に係る吸着剤では、フッ素、リン、ヒ素、セレンの有害なイオンを吸着することができる。
【００７７】
本発明における有害イオン処理工程は、主に溶存している有害イオンの固定化・分離処理である。以下、本発明における有害イオンの処理工程について説明する。
【００７８】
本発明において、有害イオンを含む被処理水と吸着剤を接触させる方法は、特に制限はないが、吸着剤である顆粒物や造粒物などの組成物が充填されたカラムや濾過槽に被処理水を流通させる方法、吸着剤成型品である中空の円柱状（ハニカムなど）成型物に被処理水を流通する方法などがある。
【００７９】
吸着剤を接触させる際の水溶液の温度は、特に制限はなく、通常使用される温度範囲の５〜８０℃で、好ましくは１０〜５０℃である。
【００８０】
吸着剤を接触させる際の水溶液のｐＨは、対象となるイオンによって異なり、フッ素、セレンについてはｐＨ３．０〜６．０であり、リン、ヒ素についてはｐＨ３．０〜９．０とするのが好ましい。
【００８１】
また、本発明に係る吸着剤は、有害イオンを吸着処理した後、通常の処理方法、例えば、吸着剤カラムに水酸化ナトリウムなどの強アルカリ水溶液を通水して有害イオンを脱離・回収させ、続いて塩酸などの酸を用いて吸着剤を中和・活性化させるなどの処理により、脱離および再生させ、繰り返し使用することができる。
【００８２】
＜作用＞
本発明において重要な点は、本発明に係る吸着剤は、フッ素、リン、ヒ素、セレンを含む有害なイオンを低濃度から高濃度まで広範囲にわたって吸着でき、さらに低ｐＨ領域で有害イオンを吸着する操作を繰り返しても、吸着剤の強度を保持しながら、ジルコニウム、セリウム、ハフニウム、ランタン、イットリウムや鉄などの構成元素が容易に溶出することなく、有害イオンの吸着性能を維持できるという事実である。
【００８３】
本発明に係る吸着剤が有害イオンに対して、高い吸着能を有する理由は未だ十分に明らかではないが、本発明に係る吸着剤は、出発原料として炭酸系のアルカリ原料を用いるとともに、含水酸化鉄粒子の反応時にｐＨを制御して得られているので、炭酸イオン由来の炭素が存在する表面状態となり、これが有害イオンの吸着サイトとして関与しているのではないかと考えている。また、本発明では、含水酸化鉄粒子の反応時にジルコニウム、セリウム、ハフニウム、ランタン、イットリウムの塩を添加させることによって、微視的に解析すると、含水酸化鉄とジルコニウム、セリウム、ハフニウム、ランタン、イットリウムの含水酸化物とが均一に複合化された複合粒子状態となっているため、両者の持つイオン吸着性能の相乗効果が得られるものと考えている。
【００８４】
一般的には、ジルコニウム、ハフニウム、セリウムなどの含水酸化物は、フッ素などの有害イオンの吸着性能は非常に高いが、低ｐＨ領域で吸着させると、そのジルコニウムなどの元素が溶解してしまい、再生・繰り返し使用に伴い、吸着性能が劣化するという欠点があると言われている。しがしながら、本発明の吸着剤は、含水酸化鉄とジルコニウム、セリウム、ハフニウム、ランタン、イットリウムの含水酸化物とが均一に複合化された粒子状態となっているため、含水酸化鉄粒子表面の水酸基によるｐＨ緩衝効果によりジルコニウム、セリウム、ハフニウム、ランタン、イットリウムの溶出が抑制され、有害イオンの繰り返し吸着性が維持できると考えている。
【００８５】
また、本発明に係る吸着剤に含有されるエチレンビニルアルコール共重合樹脂又はポリビニルアセタール樹脂は、含水酸化鉄粒子の結着剤として吸着剤の強度を上げる役割を担っているが、その他に有害イオン水溶液と含水酸化鉄粒子との接触効率を上げるための吸着剤内部の細孔形成や、含水酸化鉄粒子からのジルコニウム、セリウム、ハフニウム、ランタン、イットリウムの溶出抑制にも大きく寄与していると考えている。これらの細孔形成やジルコニウムなどの溶出抑制には、樹脂の種類と添加量の選定が非常に重要である。すなわち、樹脂量が少なくても多くても、ジルコニウムなどの溶出量は低く抑えられず、適度な細孔容積も得られない。今回、エチレンビニルアルコール共重合樹脂又はポリビニルアセタール樹脂を用いることによって始めて、十分な強度を保ちながら、有害イオン水溶液の浸透に支障のない細孔容積量が形成でき、ジルコニウムなどの溶出量も極限までに抑えられる吸着剤の粉体特性を確立できたのである。
【００８６】
本発明に係る吸着剤は、フッ素、リン、ヒ素及びセレンを含有するイオンに対して高い吸着能を有するとともに、イオンの吸着選択性を有しているので、他のアニオンなどの共存イオンを含有する場合であっても、高い吸着能を維持することができる。
【００８７】
本発明に係る吸着剤は、酸性領域から中性領域で有害イオンを吸着し、吸着後のフッ素、リン、ヒ素及びセレンを含有するイオンは、アルカリ領域にすることで容易に脱離・回収できるため、吸着剤として容易かつ経済的に再利用することが可能である。
【実施例】
【００８８】
本発明の代表的な実施の形態は次の通りである。
【００８９】
本発明における含水酸化鉄粒子粉末の結晶相の同定は、「Ｘ線回折装置ＲＩＮＴ２５００（理学電機（株）製）」（管球：Ｃｕ、管電圧：４０ｋＶ、管電流：３００ｍＡ、ゴニオメーター：広角ゴニオメーター、サンプリング幅：０．０１０°、走査速度：４．００°／ｍｉｎ、発散スリット：１／２°、散乱スリット：１／２°、受光スリット：０．１５ｍｍ）を使用して行った。
【００９０】
本発明における含水酸化鉄粒子の粒子形状及び平均一次粒子径は、透過型電子顕微鏡（ＴＥＭ）で観察し、吸着剤の平均粒径は、「レーザー回折式湿式粒度分布計（（株）堀場製作所製）」を用いて測定した。
【００９１】
本発明における含水酸化鉄粒子及び吸着剤のＢＥＴ比表面積値はＢＥＴ法により測定した値で示した。
【００９２】
本発明における含水酸化鉄粒子の鉄、ジルコニウム、セリウム、ハフニウム、ランタン、イットリウムの金属元素含有量の分析は、該粒子粉末を塩酸などで溶解し、「プラズマ発光分光分析装置（ＩＣＰ）ＳＰＳ４０００（セイコー電子工業（株）製）」で測定して求めた。
【００９３】
本発明における含水酸化鉄粒子粉末及び吸着剤の炭素含有量（重量％）は、「カーボン・サルファーアナライザー：ＥＭＩＡ−２２００（（株）堀場製作所製）」により測定した。
【００９４】
本発明に係る吸着剤の細孔容積は、「細孔分布測定装置トライスター３０００（（株）島津製作所製）」を用いて測定した。
【００９５】
本発明に係る吸着剤の圧縮強度は、「デジタルフォースゲージＺＰ‐５００Ｎ（（株）イマダ製）」を用いて測定した。
【００９６】
ジルコニウム含有含水酸化鉄粒子の製造：粉末１
毎分６５０ｌの割合で窒素ガスを流すことによって非酸化性雰囲気に保持された９００ｌ反応容器中に、１．６ｍｏｌ／ｌのＮａ２ＣＯ３水溶液６２０ｌを投入した後、Ｆｅ２＋３７０ｍｏｌの硫酸第一鉄とＺｒ４＋８３ｍｏｌの硫酸ジルコニウムを溶解させた混合溶液２８０ｌ（Ｎａ２ＣＯ３／ＦｅＳＯ４；モル比０．３７、Ｎａ２ＣＯ３／Ｚｒ（ＳＯ４）２；モル比０．０８３、Ｚｒ／Ｆｅ２２．５ｍｏｌ％）を添加・混合し、温度４０℃においてｐＨ８．５のＦｅＣＯ３とＺｒ（ＣＯ３）２を含む懸濁液を生成した。
【００９７】
上記懸濁液中に、引き続き、毎分６５０ｌの割合で窒素ガスを流しながら、温度４０℃で６０分間保持して熟成した後、毎分９００ｌの空気を当該懸濁液中に３時間通気して黄褐色沈澱粒子を生成させた。黄褐色沈澱粒子は、ｐＨ調整、濾別、水洗、乾燥、粉砕した。
【００９８】
得られた黄褐色粒子粉末は、平均一次粒子径が０．１２μｍ、ＢＥＴ比表面積が２２６ｍ２／ｇの紡錘状を呈した粒子からなり、鉄の含有量（Ｔ−Ｆｅ）が４１．２ｗｔ％、ジルコニウムの含有量１４．８ｗｔ％、炭素量（Ｔ−Ｃ）が０．４８ｗｔ％であった。Ｘ線回折の結果、ゲータイト（α−ＦｅＯ（ＯＨ））のみのピークが検出された。
【００９９】
粉末２〜１１
含水酸化鉄粒子の生成反応におけるアルカリ水溶液の種類、濃度及び使用量、第一鉄塩水溶液の濃度及び使用量、鉄置換原料の種類、濃度、使用量などを種々変化させた以外は、粉末１と同様にして含水酸化鉄粒子を生成した。
【０１００】
このとき得られた含水酸化鉄粒子の諸特性を表１に示す。
【０１０１】
【表１】
0005482979.tif 000002
【０１０２】
実施例１：吸着剤の製造
容量１０ｌの混練機「ニーダ（ＫＤＨ−１０；（株）ダルトン製）」に含水酸化鉄粒子粉末１を２．０ｋｇ投入し、撹拌しながら１５ｗｔ％エチレンビニルアルコール共重合樹脂溶液（ソアノール１６ＤＸ；日本合成化学（株）製，溶媒；水／アルコール＝５０／５０重量比）８５０ｇ及び水／アルコール（５０／５０重量比）１００ｇを徐々に添加し、１０分間混練した。得られた混練物を押出し造粒機「ファインディスクペレッター（ＰＶ−５型；（株）ダルトン製）」を用いて、スクリーン０．７ｍｍ、回転数６５ｒｐｍの条件で押出し造粒し、さらに整粒機「マルメライザー（ＱＪ−２３０型；（株）ダルトン製）」で整粒を行った。この造粒物を８０℃で乾燥し、篩により分級して５００〜７１０μｍの粒径をもつ吸着剤を製造した。得られた吸着剤の粉体特性は、平均粒径が０．６２ｍｍ、炭素量が５．１％、細孔容積が０．３２ｃｍ３／ｇ、圧縮強度が１１．１Ｎであった。
【０１０３】
実施例２〜９、比較例１〜１１
含水酸化鉄粒子の種類、樹脂成分の種類、含水酸化鉄粒子と樹脂成分、アルコール及び水との比率、混合装置を種々変化させた以外は、実施例１と同様にして吸着剤を製造した。
【０１０４】
なお、ポリビニルアルコールとして、一級試薬（ｎ＝１５００〜１８００、和光純薬工業（株）製）の５％水溶液を用いた。
【０１０５】
このときの製造条件を表２に、得られた吸着剤の諸特性を表３に示す。
【０１０６】
【表２】
0005482979.tif 000003
【０１０７】
【表３】
0005482979.tif 000004
【０１０８】
＜リン吸着試験＞
使用例１
予めイオン交換水に硫酸をごく微量添加した溶液を調製して、その中にリン酸二水素カリウム（ＫＨ２ＰＯ４；米山薬品工業製試薬特級）を添加して、初期濃度としてＰ＝２１．６ｍｇ／Ｌ、ｐＨ３．５のリンを含有した吸着試験溶液を調製した。容量２５０ｍｌ樹脂製ボトルに吸着試験溶液１００ｍｌを注ぎ、実施例１で得た吸着剤を０．２ｇ（２ｇ／Ｌ）添加して、水平振とう機を用いて１０時間振とうした。その後、Ｎｏ．５Ｃのろ紙を用いて固液分離し、液中のリン濃度を「プラズマ発光分光分析装置（ＩＣＰ）ＳＰＳ４０００（セイコー電子工業）製」を用いて測定した。
その結果、リンの濃度は０．１ｍｇ／Ｌ以下となった。また吸着試験後の溶液の色は無色透明であり、固液分離液中に吸着剤に由来するＺｒ元素の溶出は見られなかった。
【０１０９】
使用例４、７、１４  比較使用例５、６、１１
吸着試験溶液のｐＨ、吸着剤の種類、溶液中に含有するリン濃度以外は、前記使用例１と同様にしてリン吸着試験を実施して結果を表に示す。また比較使用例５、６では固液分離液中に吸着剤に由来するＣｅ、Ｚｒ元素の溶出が見られ、比較使用例６、１１では処理液の黄濁が確認された。
【０１１０】
＜フッ素吸着試験＞
使用例２
予めイオン交換水に硫酸をごく微量添加した溶液を調製して、その中にフッ化ナトリウム（ＮａＦ；キシダ化学製試薬特級）を添加して、初期濃度としてＦ＝１８．３ｍｇ／Ｌ、ｐＨ３．３のフッ素を含有した吸着試験溶液を調製した。容量２５０ｍｌ樹脂製ボトルに吸着試験溶液１００ｍｌを注ぎ、実施例１で得た吸着剤を０．２ｇ（２ｇ／Ｌ）添加して、水平振とう機を用いて１０時間振とうした。その後、Ｎｏ．５Ｃのろ紙を用いて固液分離し、液中のフッ素濃度を「イオンクロマト（ＩＣ）ＩＣＡ−２０００（東亜ディーケーケー（株）製）」を用いて測定した。
その結果、フッ素の濃度は０．１ｍｇ／Ｌ以下となった。また吸着試験後の溶液の色は無色透明であり、固液分離液中には吸着剤に由来するＺｒ元素の溶出は見られなかった。
【０１１１】
使用例３、６、１２、１３  比較使用例１〜３、８〜１０、１２
吸着試験溶液のｐＨ、吸着剤の種類、溶液中に含有するフッ素濃度以外は、前記使用例２と同様にしてフッ素吸着試験を実施して結果を表４に示す。使用例３、６、１２、１３及び比較使用例２、３、９、１０では吸着試験後の溶液の色は無色透明であったが、比較使用例２、３、９、１０は十分な吸着量が得られなかった。また、比較使用例２、３では、固液分離液中には吸着剤に由来するＺｒ、Ｃｅ元素の溶出が見られた。さらに比較使用例１、８、１２では十分な吸着量が得られたものの、処理液は黄濁した。
【０１１２】
＜セレン吸着試験＞
使用例５
予めイオン交換水に硫酸をごく微量添加した溶液を調製して、その中に亜セレン酸ナトリウム（Ｎａ２ＳｅＯ３；和光純薬工業製試薬特級）を添加して、初期濃度としてＳｅ＝２０．１ｍｇ／Ｌ、ｐＨ３．８のセレンを含有した吸着試験溶液を調製した。容量２５０ｍｌ樹脂製ボトルに吸着試験溶液１００ｍｌを注ぎ、実施例４で得た吸着剤を０．２ｇ（２ｇ／Ｌ）添加して、水平振とう機を用いて１０時間振とうした。その後、Ｎｏ．５Ｃのろ紙を用いて固液分離し、液中のセレン濃度をＩＣＰにて測定した。
その結果、セレンの濃度は０．０１ｍｇ／Ｌ以下となった。また吸着試験後の溶液の色は無色透明であり、固液分離液中には吸着剤に由来するＬａ元素の溶出は確認されなかった。
【０１１３】
使用例８、９  比較使用例４
吸着試験溶液のｐＨ、吸着剤の種類、溶液中に含有するセレン濃度以外は、前記使用例５と同様にしてセレン吸着試験を実施して結果を表４に示す。使用例８，９及び比較使用例４のいずれの吸着試験後の溶液の色も無色透明であったが、比較使用例４では十分な吸着量が得られず、固液分離液中には吸着剤に由来するＺｒ元素の溶出が見られた。
【０１１４】
＜ヒ素吸着試験＞
使用例１０
予めイオン交換水に硫酸をごく微量添加した溶液を調製して、その中に亜ヒ酸ナトリウム（ＮａＡｓＯ２；和光純薬製試薬特級）を添加して、初期濃度としてＡｓ＝１０．５ｍｇ／Ｌ、ｐＨ６．５のヒ素を含有した吸着試験溶液を調製した。容量２５０ｍｌ樹脂製ボトルに吸着試験溶液１００ｍｌを注ぎ、実施例３で得た吸着剤を０．３ｇ（３ｇ／Ｌ）添加して、水平振とう機を用いて１０時間振とうした。その後、Ｎｏ．５Ｃのろ紙を用いて固液分離し、液中のヒ素濃度をＩＣＰにて測定した。
その結果、ヒ素の濃度は０．０１ｍｇ／Ｌ以下となった。また吸着試験後の溶液の色は無色透明であり、固液分離液中には吸着剤に由来するＣｅ元素の溶出は確認されなかった。
【０１１５】
使用例１１  比較使用例７
吸着試験溶液のｐＨ、吸着剤の種類、溶液中に含有するヒ素濃度以外は、前記使用例１０と同様にしてヒ素吸着試験を実施して結果を表４に示す。また使用例１１の吸着試験後の溶液の色は無色透明であったが、比較使用例７では黄濁した。
【０１１６】
＜リン及びフッ素吸着試験＞
使用例１５
予めイオン交換水に硫酸をごく微量添加した溶液を調製して、その中にリン酸二水素カリウム（ＫＨ２ＰＯ４；米山薬品工業製試薬特級）及びフッ化ナトリウム（ＮａＦ；キシダ化学製試薬特級）を添加して、初期濃度としてＰ＝１８．５ｍｇ／Ｌ、Ｆ＝１２．３ｍｇ／Ｌ、ｐＨ３．３のリン及びフッ素を含有した吸着試験溶液を調製した。容量２５０ｍｌ樹脂製ボトルに吸着試験溶液１００ｍｌを注ぎ、実施例１で得た吸着剤を０．２ｇ（２ｇ／Ｌ）添加して、水平振とう機を用いて１０時間振とうした。その後、Ｎｏ．５Ｃのろ紙を用いて固液分離し、液中のリン及びフッ素濃度をそれぞれ「プラズマ発光分光分析装置（ＩＣＰ）ＳＰＳ４０００（セイコー電子工業）製」、「イオンクロマト（ＩＣ）ＩＣＡ−２０００（東亜ディーケーケー（株）製）」を用いて測定した。
その結果、リン及びフッ素の濃度はそれぞれ０．１ｍｇ／Ｌ以下、０．３ｍｇ／Ｌとなった。また吸着試験後の溶液の色は無色透明であり、固液分離液中に吸着剤に由来するＺｒ元素の溶出は見られなかった。
【０１１７】
【表４】
0005482979.tif 000005
【０１１８】
＜リン吸着等温線＞
予めイオン交換水中にリン酸二水素カリウム（ＫＨ２ＰＯ４；米山薬品工業製試薬特級）を溶解し、初期濃度としてＰ＝２０、４０、８０ｍｇ／Ｌのリン溶液をそれぞれ硫酸にてｐＨ３．２に調整した後、容量２５０ｍｌ樹脂製ボトルに１００ｍｌを注ぎ、実施例１、２、比較例２、５で得た各吸着剤を０．１ｇ（１ｇ／Ｌ）添加して、水平振とう機を用いて２４時間振とうした。その後、Ｎｏ．５Ｃのろ紙を用いて固液分離し、液中のリン濃度をＩＣＰにて測定し、吸着等温線を作成した。その結果を図１に示す。またいずれの吸着剤を用いた場合も試験後の溶液の色は無色透明であった。
上記実施例の結果より、平衡濃度Ｃ＝５ｍｇ／Ｌにおける吸着容量が２０ｍｇ−Ｐ／ｇ以上と高く、比較例に比べてリン吸着能に優れていることがわかる。
【０１１９】
＜フッ素吸着等温線＞
予めイオン交換水中にフッ化ナトリウム（ＮａＦ；キシダ化学製試薬特級）を溶解し、初期濃度としてＦ＝１９．７、３６．４、７４．６ｍｇ／Ｌのフッ素溶液をそれぞれ硫酸にてｐＨ３．２に調整した後、容量２５０ｍｌ樹脂製ボトルに１００ｍｌを注ぎ、実施例２、３、比較例２、３で得た各吸着剤を０．２ｇ（２ｇ／Ｌ）添加して、水平振とう機を用いて２４時間振とうした。その後、Ｎｏ．５Ｃのろ紙を用いて固液分離し、液中のフッ素濃度をＩＣにて測定し、吸着等温線を作成した。その結果を図２に示す。また吸着試験後の溶液はいずれも無色透明であった。
上記実施例の結果より、平衡濃度Ｃ＝８ｍｇ／Ｌにおける吸着容量は２０ｍｇ−Ｆ／ｇ以上と高く、比較例に比べてフッ素吸着能に優れていることがわかる。
【０１２０】
＜セレン吸着等温線＞
予めイオン交換水中に亜セレン酸ナトリウム（Ｎａ２ＳｅＯ３；和光純薬工業製試薬特級）を溶解し、初期濃度としてＳｅ＝１００、１５０、２００ｍｇ／Ｌのセレン溶液をそれぞれ硫酸にてｐＨ３．２に調整した後、容量２５０ｍｌ樹脂製ボトルに１００ｍｌを注ぎ、実施例１、２、比較例２で得た各吸着剤を０．２ｇ（２ｇ／Ｌ）添加して、水平振とう機を用いて２４時間振とうした。その後、Ｎｏ．５Ｃのろ紙を用いて固液分離し、液中のセレン濃度をＩＣＰにて測定し、吸着等温線を作成した。その結果を図３に示す。またいずれの吸着剤を用いた場合も試験後の溶液の色は無色透明であった。
上記実施例の結果より、平衡濃度Ｃ＝０．１ｍｇ／Ｌにおける吸着容量が２０ｍｇ−Ｓｅ／ｇ以上と高く、比較例に比べて亜セレン酸イオンに対する吸着能に優れていることがわかる。
【０１２１】
＜ヒ素吸着等温線＞
予めイオン交換水中にヒ酸水素二ナトリウム七水和物（Ｎａ２ＨＡｓＯ４・７Ｈ２Ｏ；和光純薬製試薬特級）を溶解し、初期濃度としてＡｓ＝３５、７０、１００ｍｇ／Ｌのヒ素溶液をそれぞれ硫酸にてｐＨ３．２に調整した後、容量２５０ｍｌ樹脂製ボトルに１００ｍｌを注ぎ、実施例１、２、比較例２で得た各吸着剤を０．２ｇ（２ｇ／Ｌ）添加して、水平振とう機を用いて２４時間振とうした。その後、Ｎｏ．５Ｃのろ紙を用いて固液分離し、液中のヒ素濃度をＩＣＰにて測定し、吸着等温線を作成した。その結果を図４に示す。またいずれの吸着剤を用いた場合も試験後の溶液の色は無色透明であった。
上記実施例の結果より、平衡濃度Ｃ＝０．１ｍｇ／Ｌにおける吸着容量が２０ｍｇ−Ａｓ／ｇ以上と高く、比較例に比べてヒ酸イオンの吸着能に優れていることがわかる。
【０１２２】
前記実施例からも明らかなとおり、本発明に係る吸着剤は、水溶液中のリン、フッ素、ヒ素、セレンの各イオンに対して高い吸着能を示すものである。また、繰り返し吸着試験の処理液は無色透明であり、吸着剤が微粉化することもない。さらに、処理液中には、ジルコニウム、セリウム、ハフニウム、ランタン、イットリウム、鉄の溶出も殆どなく、繰り返し使用にも十分耐え得るものである。
【産業上の利用可能性】
【０１２３】
本発明に係る吸着剤は、広い濃度範囲のフッ素やリン、ヒ素、セレンを含有するイオンを容易に吸着できるので、有害イオンの吸着剤として好適である。
【図面の簡単な説明】
【０１２４】
【図１】リンの吸着等温線を示すグラフである。
【図２】フッ素の吸着等温線を示すグラフである。
【図３】セレンの吸着等温線を示すグラフである。
【図４】ヒ素の吸着等温線を示すグラフである。
【図１】
0005482979.tif 000006
【図２】
0005482979.tif 000007
【図３】
0005482979.tif 000008
【図４】
0005482979.tif 000009